FR 2586485 A1 19870227 FR 8512689 A 19850823 DISPOSITIF OPTIQUE A FILTRAGE SPECTRAL SELECTIF La présente invention concerne un dispositif optique à filtrage spectral sélectif. Pour le fonctionnement de certains systèmes optiques, il est nécessaire d'effectuer des traitements optiques permettant de sélectionner des bandes spectrales parmi le spectre optique total traversant ces systèmes optiques. Le cas particulier que vise la présente invention est le besoin d'un traitement optique anti-reflet dans une bande spectrale et réfléchissant dans une bande spectrale adjacente à la première. Une solution bien connue des fabricants de traitements opti- ques consiste à réaliser sur la surface optique d'un élément servant de filtre spectral, un traitement anti-reflet ne couvrant que la bande intéressante. Le traitement n'étant pas anti-reflet pour la deuxième bande spectrale, une bonne partie de l'énergie est réflé- chie et le traitement réfléchissant recherché est ainsi réalisé. Cependant, les valeurs des coefficients de réflexion obtenus ne sont pas très élevées et sont souvent insuffisantes pour les performances recherchées. Par contre si l'on cherche à favoriser le traitement réfléchissant, c'est le traitement anti-reflet qui devient moins efficace. L'invention se fixe pour but de pallier les inconvénients des dispositifs de l'Art Connu. Pour ce faire, l'invention propose un dispositif optique per- mettant d'obtenir simultanément un fort coefficient de réflexion dans une première bande spectrale et un coefficient très faible dans une deuxième bande spectrale adjacente. L'invention a donc pour-objet un dispositif optique à filtrage spectral sélectif présentant un coefficient de réflexion de forte valeur à des longueurs d'onde comprises dans une première bande spectrale et de faible valeur à des longueurs d'onde comprises dans une deuxième bande spectrale pour un faisceau de rayons incidents de direction de propagation parallèle à un axe de référence, caractérisé en ce qu'il comprend un bloc de matériau absorbant sélectivement les longueurs d'onde de la deuxième bande spectrale comportant une première face plane traversée par le faisceau incident sur laquelle a été réalisé un traitement anti-reflet, pour au moins les longueurs d'onde de la première bande spectrale, et au moins une deuxième face plane comportant un traitement réflé- chissant les longueurs d'onde de la première bande spectrale, les faces planes étant disposées dans l'espace par rapport audit axe de référence de manière à ce que les rayons de longueurs d'onde compris dans la première bande spectrale soient retransmis par le dispositif en un faisceau de direction de propagation parallèle à cet axe. L'invention sera mieux comprise et d'autres particularités et avantages apparaîtront à Paide de la description qui suit et des figures annexées et parmi lesquelles: - la figure I est un diagramme représentant les variations du coefficient de réflexion en fonction de la longueur d'onde d'un dispositif selon l'invention; - les figures 2 et 3 représentent schématiquement deux variantes d'exécution du dispositif de Pl'invention selon une première approche; - les figures 4 et 5 représentent schématiquement deux variantes d'exécution du dispositif de l'invention selon une seconde approche. Pour fixer les idées, sans que cela soit limitatif, on a repré- senté sur la figure 1 un exemple de caractéristiques à obtenir. Sur cette figure est représentée l'évolution du coefficient de réflexion R d'un dispositif optique à spectre de filtrage sélectif en fonction de la longueur d'onde X. Il est supposé dans l'exemple illustré sur la figure I que la bande spectrale I c'est-à-dire la bande comprise entre deux lon- gueurs d'ondes X 1 et X2 doit être réfléchie avec un coefficient de réflexion maximum Rmax et que la bande spectrale II, entre deux longueurs d'onde 3 et 4, ne doit pas l'être ou du moins avec un coefficient de réflexion très faible: Rmin. L'exemple décrit s'ap- plique aussi bien au cas o)2 est supérieur à X3 quà l'inverse. L'invention s'applique également au cas o il y a plus que deux bandes spectrales, ou au cas o l'on recherche une transmission maximale et non plus une réflexion maximale. Entre les deux bandes I et II, la courbe décrivant l'évolution du coefficient de réflexion présente un basculement brutal pour une longueur d'onde X c' ou longueur d'onde de coupure. Il faut donc que le coefficient de réflexion maximum Rmax soit le plus grand possible et que le coefficient de réflexion minimum Rmin le plus faible possible. Comme il a été rappelé, dans l'Art connu, pour obtenir une telle caractéristique, il est procédé à un traitement d'une surface optique, anti-reflet dans la bande I et réfléchissant dans la bande II. Cependant, pour certaines applications, ce traitement peut s'avérer insuffisant et les valeurs de Rmin et/ou Rmax, respecti- vement, trop forte et/ou trop faible. La figure 2 illustre une première variante de réalisation d'un dispositif optique à filtrage spectral sélectif selon une première approche de l'invention. Celui-ci comprend une lame 1 à faces principales parallèles: fl et f2, en un matériau optique présentant une certaine absorption dans la bande II, mais ayant une bonne transmission, avec une longueur d'onde de coupure X c proche de celle recherchée. On choisira de préférence pour la lame 1, un matériau dont la longueur d'onde de coupure est comprise entre 0,35 micromètre et 15 micromètres. De tels matériaux existent tels le silicium (X;c 1,3 unim), le germanium (Xc 1,8 um), le fluorure de magnésium (Xc 6, 5 um), le saphir (Xc- 5,5,,m), le fluorure de calcium (Xc- 8 jpm). Le sulfure de Zinc (X c 0,5,nm et X c - 11 wn), le siléniure de Zinc (X c 0, 5 prm), l'Arséniure de Gallium (Ic = 1 vm), le Tellure de Cadmium (Xc = 0, 9 mrn), la Silice ou le Quartz cristallin (X c 4.m), le Spinel (Xc- 0,6 et 6.m), les verres chalco- génures (Xc 1 l;m) ou des verres absorbants disponibles dans le commerce. La longueur d'onde de coupure peut être positionnée dans une certaine mesure par l'épaisseur e plus ou moins grande de matériau absorbant utilisé. La surface de la face d'entrée fl a subi un traitement antireflet couvrant les bandes spectrales I et II (figure 1). Ce traitement est obtenu par dépôt Il d'une ou plusieurs couches. Les techniques classiques de l'Art Connu pour le traitement anti-reflet d'une surface peuvent être mises en oeuvre. La surface de la face opposée f2 a également été traitée, de façon à être très réfléchissante pour la bande spectrale I et peu réfléchissante pour la bande spectrale Il. Cette caractéristique est obtenue par dépôt d'une ou plusieurs couches 12 de matériaux. Les techniques habituellement utilisées dans l'Art Connu peu- vent être mises en oeuvre à cette fin. Comme illustré par la figure 2, un rayon d'un faisceau incident Fi, suivant une direction parallèle à un axe A0 normal à la face d'entrée fl, va voir la quasi intégralité des longueurs d'onde des bandes I et II transmises sans perte notable ni réflexion parasite par la couche 11 formant le traitement anti-réfléchissant. Cet axe A0 est l'axe optique de référence d'un système comportant le dispositif de l'invention. Ce rayon va effectuer un aller et retour dans la lame d'épaisseur e, du moins en ce qui concerne les longueurs d'onde de la bande 1, du fait de la présence de la couche réfléchissante 12. Cette dernière couche 12 va transmettre la majeure partie de l'énergie lumineuse associée aux longueurs d'onde de la bande II,. faisceau Ft, et réfléchir avec un bon rendement les longueurs d'onde de la bande I. En outre, le matériau de la lame 1 présentant une absorption sélective dans la bande II va transmettre les longueurs d'onde de la bande I sans atténuation notable et, au contraire, absorber les longueurs d'onde de la bande Il. La fraction de ces dernières non transmise par la couche 12, subit donc une atténuation sur une épaisseur de matériau égale au double de l'épaisseur de la lame, soit 2e. Finalement le faisceau émergeant Fr ne comporte plus, de façon notable, que les longueurs d'onde de la bande I. Le dispositif de l'invention, illustré par la figure 2 se comporte donc comme un miroir sélectif en longueurs d'onde avec des caractéristiques améliorées par rapport à l'Art Connu. Si les caractéristiques ne sont pas encore satisfaisantes, on peut envisager un dispositif tel celui représenté sur la figure 3, dispositif dans lequel la lame à faces parallèles de la figure 2 a été remplacée par un prisme 2 permettant d'augmenter la distance parcourue dans le matériau et le nombre de réflexions. La surface d'entrée f1 a un traitement antireflet 21 pour les deux bandes spectrales et les surfaces inclinées f2 et f3 un traitement réflé- chissant 22 et 23, pour la bande I, naturellement adapté à l'incidence des rayons y parvenant. Dans l'exemple illustré, le prisme a donc deux faces réflé- chissantes f2 et f3, inclinées à 4 5 . Ceci a pour effet d'augmenter le parcours suivi par les rayons. Après pénétration dans le prisme 2, le faisceau incident Fi effectue un parcours égal à (2 e' + e"), avant de ressortir en un faisceau "réfléchi" Fr ne véhiculant, de façon significative, que des longueurs d'onde de la bande I comme dans la variante décrite en relation avec la figure 2. Les distances e' et e" représentent, respectivement, la lon- gueur du parcours entre la face d'entrée et les faces réfléchissantes, f2 ou f3, et la longueur de parcours entre les points de réflexions sur les deux faces f2 et f3. En outre, dans l'exemple illustré, avec deux faces réfléchis- santes, la lumière réfléchie est proportionnelle au carré du coef- ficient de réflexion. Les longueurs d'onde de la bande II sont donc très fortement atténuées également pour cette raison. Naturellement le prisme 2 peut prendre d'autres formes, notamment pour augmenter le nombre de faces réfléchissantes et augmenter le parcours à l'intérieur du matériau absorbant. Dans certaines applications, c'est-à-dire pour certaines gam- mes de longueurs d'onde, il n'est pas possible d'obtenir un traitement anti-reflet couvrant les deux bandes spectrales. Selon une seconde approche de l'invention, on incline alors la face d'entrée de telle sorte que les rayons réfléchis par cette surface présentent une inclinaison suffisante par rapport à l'axe optique du système optique comportant le dispositif de l'invention pour sortir du cône d'acceptance de ce système optique, le trai- tement de cette face étant essentiellement anti-reflet pour la bande I sans que cela ne soit absolument nécessaire notamment dans le cas d'un matériau à indice très faible. La face opposée réfléchissante doit être inclinée pour tenir compte de la déviation introduite par le basculement de la face d'entrée de telle sorte que la face opposée soit en autocoiiimation par rapport à la lumière incidente, pour la bande spectrale I (ou pour une longueur d'onde particulière comprise entre 1 et 2). La face réfléchissante présente un traitement réfléchissant de même type que ceux décrits précédemment, mais adapté à l'incidence des rayons optiques y parvenant. Dans un tel dispositif, le milieu peut ne pas être absorbant. Un exemple d'un tel dispositif est représenté sur la figure 4. Le faisceau incident Fi est confondu avec l'axe optique de référence A0 du dispositif. La face d'entrée voit sa normale, axe A, inclinée d'un angle a par rapport à l'axe optique A0. Comme le traitement anti-reflet 31 de la face d'entrée f1 n'est efficace que pour la bande I, il y a réflexion non négligeable des longueurs d'onde de la bande II: faisceau réfléchi parasite F'r. Les rayons de ce faisceau forment un angle 2a avec ceux du faisceau incident Fi. La majeure partie des longueurs d'onde de la bande I est réfractée à l'entrée dans le matériau de la lame 3 à faces non parallèles formant le dispositif selon cette seconde approche de l'invention. La face opposée f2 est munie d'un traitement 32 réfléchissant dans la bande I comme précédemment. La face f2 est inclinée d'un angle O par rapport à la normale à l'axe optique A0 égal à l'angle de réfraction. De cette manière les rayons frappent la face f2 selon une direction normale à cette face et sont réfléchis selon cette direc- tion. Le parcours dans le matériau est égal à deux fois la distance AB, A étant le point d'entrée dans la lame 3 et B le point de réflexion sur la face f2' Le faisceau, après nouvelle réfraction du passage de la face fl ressort sous la forme d'un faisceau Fr confondu avec le faisceau incident Fi. Le faisceau réfléchi Fr constitue le seul faisceau utile contrairement au faisceau F'r qui est éliminé, puisqu'entièrement situé en dehors de l'angle d'acceptance. Le dispositif se comporte donc comme un miroir sélectif des longueurs d'onde de la bande I. Si la longueur d'interaction AB est insuffisante compte-tenu que l'on ne désire pas augmenter dans de trop grandes portions les dimensions du dispositif, on peut adopter les mêmes dispositions qu'en ce qui concerne la première approche, à savoir les dispositions décrites en relation avec la figure 3. On remplace la lame 3 par un prisme à faces de réflexions multiples On augmente alors simultanément la longueur des parcours et le nombre de réflexions. Un exemple d'un tel dispositif est représenté sur la figure 5. Le prisme 4 présente une face d'entrée f l revêtue d'un traitement 41 antiréfléchissant pour la bande I dont la normale 0A1 est inclinée d'un angle par rapport à l'axe optique de référence A0 du dispositif. Comme en ce qui concerne le dispositif décrit en relation avec la figure 4, un faisceau incident Fi, de direction de propagation confondue avec l'axe optique A0, voit les longueurs d'onde de la bande II en partie réfléchies: faisceau F'r; et subit une réfraction au passage de la face f Dans l'exemple illustré, le prisme 4 comporte deux faces f2 et f3, réfléchissantes: revêtements 42 et 43. Les orientations respec- tives des faces f1 à f3 sont telles que le faisceau ressort du prisme 4 sous la forme d'un faisceau utile Fr faisant avec la normale A2 à la face f1 un angle égal à l'angle a,-pour se propager parallèlement à l'axe A0. Là encore le dispositif se comporte comme un miroir sélectif pour les longueurs d'onde de la bande I. Pour fixer les idées, on va maintenant décrire un exemple de réalisation concret d'un dispositif optique à filtrage spectral sélectif selon l'invention. Dans l'application spécifique décrite le dispositif est un sys- tème réfléchissant des longueurs d'onde comprises entre 3 et 7,m (bande I) et non réfléchissant entre 8 et 12 gm (bande Il). Le coefficient de réflexion Rmin dans la bande Il devait être inférieur à 1%. Par les techniques de l'Art Connu, c'est-à-dire par l'utilisation seulement de couches respectivement anti-reflet et réfléchissantes, des valeurs typiques pouvant être atteintes étaient: R 1S Rmax = RBande I 0,75 Rmin = RBande II - 0,10 valeurs qui ne peuvent convenir. On a choisi comme matériau absorbant du fluorure de calcium (Ca F2) qui présente une absorption importante pour les longueurs d'onde supérieures à 9 jpm et une bonne transmission dans la bande 3- 7)inm. Si l'on se réfère à la publication intitulée: "Infrared Handbook" par W.L. WOLFE et G.J. ZISSIS, Environment Research Institute of MICHIGAN, 1978, pages 7-40, les valeurs du coefficient de transmission intrinsèque, T10, en fonction de la longueur d'onde du fluorure de calcium pour une épaisseur de mm sont les suivantes: T10 95% 95% 84% 53% 16% 0% X(num) 3 5 7 8 9 10 Ces chiffres ne tiennent pas compte des pertes par réflexion de Fresnel (de l'ordre de 3% par face). Dans le cadre de cette application, le fluorure de calcium ayant un indice de réfraction très bas: 1,40, le traitement anti- 4î reflet couvrant les deux bandes spectrales, c'est-à-dire la gamme 3- 12 1lm, n'est pas possible. Aussi, on a recours à la deuxième approche de l'Invention. Dans le cas présent, on a choisi la variante de réalisation représentée sur la figure 4. La longueur minimale à choisir emin du parcours dans le matériau obéit à la relation suivante: lR min = recherché [ T0 (8 yim)] ri e. R hh traitement optique avec emin en centimètres. Dans cette relation, "R recherché" est égal ou inférieur à 0,01 et "R traitement optique" est le coefficient pouvant être obtenu par l'Art connu, typiquement 0,1 soit (0,53) min = 0,10 et e 36,3 mm On a choisi emin =40 mm, soit une épaisseur de la lame égale à 20 mm du fait de l'aller et retour des rayons. Cette épaisseur est égale à la longueur AB telle qu'elle a été définie lors de la description de la figure 4, puisque la lame n'est pas à faces parallèles. Pour une épaisseur de fluorure de calcium égale à 40 mm, les coefficients de réflexion R suivant la direction Fr sont les suivants: R 0,61 0,61 0,37 X(vm) 3 5 7 Pour des longueurs d'ondes comprises entre 8 et 12 rtm ces coeffi- cients de réflexion sont inférieurs à 0,01. Le système optique placé devant le dispositif de l'invention couvrait un champ de + 5 par rapport à l'axe optique A 0. Pour éviter d'intercepter le faisceau parasite F'r, il faut choisir l'angle a supérieur à cette valeur. Dans l'exemple illustré, on a choisi a = 6 . Dans ces conditions l'angle 0 qui est égal à l'angle de réfrac- tion obéissant à la relation: sin-I (sn i 1,4) est égal à: 4,3 Mais il est à noter que l'invention prévoit des longueurs d'onde des bandes I et Il situées aussi bien dans le domaine des longueurs d'onde infra-rouge que dans le domaine des longueurs d'onde visible, c'est-à-dire situées entre sensiblement 0,35 micromètres et 15 micromètres. Il REVENDICATIONS 1. Dispositif optique à filtrage spectral sélectif présentant un coefficient de réflexion de forte valeur à des longueurs d'onde comprises dans une première bande spectrale (Bande I) et de faible valeur à des longueurs d'onde comprises dans une deuxième bande spectrale (Bande II) pour un faisceau de rayons incidents (Fi) de direction de propagation parallèle à- un axe de référence (A0), caractérisé en ce qu'il comprend un bloc (1-4) de matériau absorbant sélectivement les longueurs d'onde de la deuxième bande spectrale (Bande II) comportant une première face plane (f l) traversée par le faisceau incident (Fi) sur laquelle a été réalisé un traitement anti- reflet (11 -4 l) pour au moins les longueurs d'onde de la première bande spectrale (Bande 1) et au moins une deuxième face plane (f 2 f3) comportant un traitement (12-43) réfléchissant les longueurs d'onde de la première bande spectrale (Bande I), les faces planes (fIl- f3) étant disposées dans l'espace par rapport audit axe de référence (>0) de manière à ce que les rayons de longueurs d'onde compris dans la première bande spectrale soient retransmis par le dispositif en un faisceau (Fr) de direction de propagation parallèle à cet axe (A 0). 2. Dispositif selon la revendication 1, caractérisé en ce que ledit bloc a la forme d'une lame (1) à faces principales planes et parallèles (fl, f2), orthogonales audit axe de référence (A0), et en ce que l'une (f1) des faces comporte un traitement anti-reflet pour les longueurs d'onde des première et deuxième bandes spectrales (Bande 1, Bande II) et est traversée par le faisceau incident (Fi) sous une incidence normale. 3. Dispositif selon la revendication 1, caractérisé en ce que ledit bloc est un prisme (2) comportant une première face plane (fl), orthogonale audit axe de référence (A0), munie d'un traitement anti- reflet (21) pour les longueurs d'onde des première et deuxième bandes spectrales (Bande 1, Bande II) et traversée par le faisceau incident (Fi) et le faisceau retransmis (Fr) sous incidence normale et des deuxième et troisième faces planes (f2, f3) munies chacune d'un revêtement réfléchissant sélectivement les longueurs d'onde de la première bande spectrale (Bande I) et inclinées à 45 par rapport audit axe de référence (A0). 4. Dispositif selon la revendication 1, caractérisé en ce que ledit bloc est une lame (3) comportant une première face plane (fl) dont la normale (A) forme avec ledit axe de référence (A0) un premier angle déterminé (a) supérieur à une valeur préétablie; les rayons de longueur d'onde compris dans la première bande spectrale (Bande I) subissant une réfraction à l'entrée dans ladite lame (3) suivant une direction formant un deuxième angle déterminé (0) avec ledit axe de référence (A0); et en ce qu'il comporte une deuxième face plane (f 2) munie d'un revêtement (32) réfléchissant sélec- tivement les longueurs d'onde de la première bande spectrale (Bande I) et inclinée par rapport à la normale audit axe de référence d'un angle égal audit deuxième angle déterminé (O). 5. Dispositif selon la revendication 1, caractérisé en ce que ledit bloc est un prisme (3) comportant une première face plane (f) dont la normale (A1) forme avec ledit axe de référence (A0) un premier angle déterminé (ca) différent de zéro; les rayons de longueur d'onde compris dans la première bande spectrale (Bande I) subissant une réfraction à l'entrée dans ledit prisme (3) et se propageant au sein du prisme (3) suivant une direction formant un deuxième angle déterminé (O) avec ledit axe de référence (A0); et en ce qu'il comporte des deuxième et troisième faces planes (f2' f3) munies chacune d'un revêtement (32) réfléchissant sélectivement les longueurs d'onde de la première bande spectrale (Bande I) et incli- nées par rapport à la direction de propagation au sein du prisme (3) d'un angle égal à 45 . 6. Dispositif selon l'une quelconque des revendications 4 ou 5, caractérisé en ce que la première face plane (f 1) dudit prisme (3) est munie d'un traitement antiréfléchissant (41) pour les longueurs d'onde de la première bande spectrale (Bande I). 7. Dispositif selon l'une quelconque des revendications I à 6, caractérisé en ce que les longueurs d'onde desdites première (Bande I) et deuxième (Bande II) bandes spectrales sont comprises dans le domaine des longueurs d'onde de l'infrarouge. 8. Dispositif selon l'une quelconque des revendications 1 à 6, caractérisé en ce que les longueurs d'ondes desdites première (Bande 1) et deuxième (Bande 11) bandes spectrales sont comprises dans le domaine des longueurs d'onde visible. 9. Dispositif selon l'une quelconque des revendications 1 à 8, caractérisé en ce que les dites bandes spectrales (Bande I et Bande Il) sont comprises entre 0,35 micromètre et 15 micromètres. 10. Dispositif selon l'une quelconque des revendications 1 à 9, caractérisé en ce que ledit matériau absorbant a sa longueur d'onde de coupure (X c) comprise entre 0,35 micromètre et 15 micromètres. 11. Dispositif selon la revendication 10, caractérisé en ce que le matériau absorbant est choisi parmi les matériaux suivants: silicium, germanium, fluorure de magnésium, saphir, fluorure de calcium, sulfure de zinc, seléniure de zinc, arséniure de gallium, tellure de Cadmiun, silice, quartz cristallin, spinel ou verre chalco- génure.